(57)【要約】【課題】エチレン及び炭素数３−２０のα−オレフィンからなる群から選ばれる１種又は２種以上をＴｉ、Ｍｇ及びハロゲンを必須成分とする固体触媒成分及び有機アルミニウム化合物成分を用いて重合してα−オレフィン重合体を製造するシステムであって、重合反応器へ安定した濃度の触媒を供給することができ、よって安定した運転管理の下にα−オレフィン重合体を製造するという優れた効果を有するα−オレフィン重合体の製造システムを提供する。【解決手段】固体触媒成分を有機溶剤に溶解、懸濁又はスラリー化させるための溶解槽及び該溶解槽で得られた溶液、懸濁物又はスラリー化物の濃度を調整するための濃度調整槽を有するα−オレフィン重合体の製造システム。【選択図】図１
2008101047.tif 000002
【特許請求の範囲】
【請求項１】
エチレン及び炭素数３−２０のα−オレフィンからなる群から選ばれる１種又は２種以上をＴｉ、Ｍｇ及びハロゲンを必須成分とする固体触媒成分及び有機アルミニウム化合物成分を用いて重合してα−オレフィン重合体を製造するシステムであって、固体触媒成分を有機溶剤に溶解、懸濁又はスラリー化させるための溶解槽及び該溶解槽で得られた溶液、懸濁物又はスラリー化物の濃度を調整するための濃度調整槽を有するα−オレフィン重合体の製造システム。
【発明の詳細な説明】
【技術分野】
【０００１】
本発明は、α−オレフィン重合体の製造システムに関するものである。更に詳しくは、本発明は、エチレン及び炭素数３−２０のα−オレフィンからなる群から選ばれる１種又は２種以上をＴｉ、Ｍｇ及びハロゲンを必須成分とする固体触媒成分及び有機アルミニウム化合物成分を用いて重合してα−オレフィン重合体を製造するシステムであって、重合反応器へ安定した濃度の触媒を供給することができ、よって安定した運転管理の下にα−オレフィン重合体を製造するという優れた効果を有するα−オレフィン重合体の製造システムに関するものである。
【背景技術】
【０００２】
エチレン及び炭素数３−２０のα−オレフィンからなる群から選ばれる１種又は２種以上をＴｉ、Ｍｇ及びハロゲンを必須成分とする固体触媒成分及び有機アルミニウム化合物成分を用いて重合してα−オレフィン重合体を製造する方法は公知である（たとえば、特許文献１及び非特許文献２参照）。
【０００３】
しかしながら、従来の方法においては、重合反応器へ供給する触媒の濃度が変動し、よって安定した運転管理の下にα−オレフィン重合体を製造するという観点から不都合であった。
【０００４】
【特許文献１】特開２０００−７７２２号公報
【非特許文献１】著者名  エドワード・Ｐ・ムーア・Ｊｒ．、発行社  株式会社  工業調査会、発行年  １９９８年５月１５日  初版第一刷発行、タイトル  『ポリプロピレンハンドブック』８章『製造』ページ３３７〜３５３
【発明の開示】
【発明が解決しようとする課題】
【０００５】
かかる状況において、本発明が解決しようとする課題は、エチレン及び炭素数３−２０のα−オレフィンからなる群から選ばれる１種又は２種以上をＴｉ、Ｍｇ及びハロゲンを必須成分とする固体触媒成分及び有機アルミニウム化合物成分を用いて重合してα−オレフィン重合体を製造するシステムであって、重合反応器へ安定した濃度の触媒を供給することができ、よって安定した運転管理の下にα−オレフィン重合体を製造するという優れた効果を有するα−オレフィン重合体の製造システムを提供する点にある。
【課題を解決するための手段】
【０００６】
すなわち、本発明は、エチレン及び炭素数３−２０のα−オレフィンからなる群から選ばれる１種又は２種以上をＴｉ、Ｍｇ及びハロゲンを必須成分とする固体触媒成分及び有機アルミニウム化合物成分を用いて重合してα−オレフィン重合体を製造するシステムであって、固体触媒成分を有機溶剤に溶解、懸濁又はスラリー化させるための溶解槽及び該溶解槽で得られた溶液、懸濁物又はスラリー化物の濃度を調整するための濃度調整槽を有するα−オレフィン重合体の製造システムに係るものである。
【発明の効果】
【０００７】
本発明により、エチレン及び炭素数３−２０のα−オレフィンからなる群から選ばれる１種又は２種以上をＴｉ、Ｍｇ及びハロゲンを必須成分とする固体触媒成分及び有機アルミニウム化合物成分を用いて重合してα−オレフィン重合体を製造するシステムであって、重合反応器へ安定した濃度の触媒を供給することができ、よって安定した運転管理の下にα−オレフィン重合体を製造するという優れた効果を有するα−オレフィン重合体の製造システムを提供することができる。
【発明を実施するための最良の形態】
【０００８】
本発明の対象は、エチレン及び炭素数３−２０のα−オレフィンからなる群から選ばれる１種又は２種以上をＴｉ、Ｍｇ及びハロゲンを必須成分とする固体触媒成分及び有機アルミニウム化合物成分を用いて重合してα−オレフィン重合体を製造するシステムである。
【０００９】
触媒としては、例えば、三塩化チタン、塩化マグネシウムの固体触媒成分を、Ｎ−ヘプタンに溶解、懸濁又はスラリー化させたものを使用するのが一般的である。
【００１０】
本発明の特徴は、固体触媒成分を有機溶剤に溶解、懸濁又はスラリー化させるための溶解槽及び該溶解槽で得られた溶液、懸濁物又はスラリー化物の濃度を調整するための濃度調整槽を有する点にある（図１参照）。
【００１１】
固体触媒（三塩化チタン、塩化マグネシウム）及びトリエチルアルミニウムを触媒溶解槽（図１−符号２）で、有機溶剤であるＮ−ヘプタンに溶解、懸濁又はスラリー化させ、次に濃度調整槽（図１−符号５）に移送し濃度調整槽（図１−符号５）から、ポンプ（図１−符号３）（例えばプランジャーポンプ）にて、重合槽（図１−符号４）に供給をおこうことにより、重合槽槽へ安定した触媒濃度での供給をおこなうことが出来た。
【実施例】
【００１２】
次に本発明を実施例により説明する。
【００１３】
実施例１
固体触媒（三塩化チタン、塩化マグネシウム）及びトリエチルアルミニウムを触媒溶解槽（図１−符号２）で、有機溶剤であるＮ−ヘプタンに溶解、懸濁又はスラリー化させ、次に濃度調整槽（図１−符号５）に移送し濃度調整槽（図１−符号５）から、ポンプ（図１−符号３）（例えばプランジャーポンプ）にて、重合槽（図１−符号４）に供給をおこうことにより、重合槽槽へ安定した触媒濃度での供給をおこなうことが出来た。
【００１４】
比較例１
固体触媒（三塩化チタン、塩化マグネシウム）及びトリエチルアルミニウムを触媒溶解槽（図１−符号２）で、有機溶剤であるＮ−ヘプタンに溶解、懸濁又はスラリー化させ、ポンプ（図１−符号３）（例えばプランジャーポンプ）にて、重合槽（図１−符号４）に供給をおこうことにより、一時的に濃度の濃い若しくは濃度の薄い触媒が供給されたため、重合槽内での温度若しくは圧力振れ等がおこったのに対し、実施例１では、比較的安定した濃度の触媒を供給することが出来た為、安定した運転管理の下にα−オレフィン重合体を製造することが出来た。
【図面の簡単な説明】
【００１５】
【図１】本発明による例（実施例１に対応）である。
【図２】本発明によらない従来の技術の例（比較例１に対応）である。
【符号の説明】
【００１６】
［図１］
１  固体触媒（ホッパーコンテナー）
２  触媒調合槽（溶解槽）
３  触媒投入用ポンプ
４  重合槽
５  触媒調合槽（濃度調整槽）
［図２］
１  固体触媒（ホッパーコンテナー）
２  触媒調合槽（溶解槽）
３  触媒投入用ポンプ
４  重合槽
【図１】
2008101047.tif 000003
【図２】
2008101047.tif 000004